НЕЙЗИЛЬБЕР
GERMAN SILVER

Изобретение относится к области цветной металлургии, а именно к составам сплавов на основе меди, которые могут быть использованы для изготовления деталей точной механики, телефонной аппаратуры, изделий декоративно-художественного назначения.
Известен сплав на основе меди, содержащий, мас.%: никель ≤35,0; цинк 0,1-50,0; бор 0,01-1,0; цирконий ≤10,0; ванадий ≤10,0; алюминий ≤10,0; медь - остальное [1].
Задачей изобретения является повышение прочности сплава. Технический результат достигается тем, что нейзильбер, содержащий никель, цинк, бор, цирконий, ванадий, алюминий, медь, дополнительно включает марганец, кремний и сурьму, причем компоненты находятся при следующем соотношении, мас.%: никель 36,0-38,0; цинк 26,0-30,0; бор 0,003-0,007; цирконий 0,1-0,2; ванадий 0,1-0,2; алюминий 0,5-0,9; марганец 0,5-0,9; кремний 0,1-0,2; сурьма 0,001-0,002; медь - остальное.
В таблице приведены составы нейзильбера.
Компоненты
Содержание, мас.% в составах
1
2
3
Никель
36,0
37,0
38,0
Цинк
30,0
28,0
26,0
Бор
0,003
0,005
0,007
Цирконий
0,2
0,15
0,1
Ванадий
0,2
0,15
0,1
Алюминий
0,5
0,7
0,9
Марганец
0,5
0,7
0,9
Кремний
0,2
0.15
0,1
Сурьма
0,001
0,0015
0,002
Медь
остальное
остальное
остальное
Предел прочности сплава при растяжении, кг/мм<sup>2</sup>
~75
~75
~75
В составе нейзильбера компоненты проявляют себя следующим образом. Никель повышает коррозионные свойства сплава. Цинк повышает жидкотекучесть, улучшает антифрикционные свойства сплава. Кремний, алюминий и марганец увеличивают прочностью свойства нейзильбера. Бор, сурьма, цирконий, ванадий измельчают структурные составляющие сплава.
Сплав не окисляется на воздухе в течение длительного времени, обладает серебристым цветом.
Выплавка нейзильбера может быть проведена в тигельных и шахтных индукционных печах, футерованных шамотом.
Источник информации
1. GB 536980 А, С22С 9/04, 1941.